(57)【要約】  省エネルギー性と圧延の寸法安定性とを両立させ得るゴム組成物を提供すること、そして省エネルギー性と圧延の寸法安定性とが両立したコンベアベルトを提供すること、さらには、該コンベアベルトを装着したベルトコンベアを提供すること。  （Ａ）ジエン系重合体、及び、（Ｂ）窒素吸着比表面積が１００ｍ２／ｇを超え、かつジブチルフタレート吸油量が１００〜１４０ｍｌ／１００ｇであるカーボンブラック（ｂ−１）と、窒素吸着比表面積が６０ｍ２／ｇ未満であり、かつジブチルフタレート吸油量が１１０ｍｌ／１００ｇ以上であるカーボンブラック（ｂ−２）とを含有するカーボンブラックを含有し、（Ａ）ジエン系重合体１００質量部に対するカーボンブラック（ｂ−１）及びカーボンブラック（ｂ−２）の合計含有量が２５〜５５質量部である、ゴム組成物。【特許請求の範囲】
【請求項１】
（Ａ）ジエン系重合体、及び、
（Ｂ）窒素吸着比表面積が１００ｍ２／ｇを超え、かつジブチルフタレート吸油量が１００〜１４０ｍｌ／１００ｇであるカーボンブラック（ｂ−１）と、
窒素吸着比表面積が６０ｍ２／ｇ未満であり、かつジブチルフタレート吸油量が１１０ｍｌ／１００ｇ以上であるカーボンブラック（ｂ−２）とを含有するカーボンブラックを含有し、
（Ａ）ジエン系重合体１００質量部に対するカーボンブラック（ｂ−１）及びカーボンブラック（ｂ−２）の合計含有量が２５〜５５質量部である、ゴム組成物。
【請求項２】
前記カーボンブラック（ｂ−１）の窒素吸着比表面積が、１００ｍ２／ｇを超え、かつ、１１６ｍ２／ｇ以下である、請求項１に記載のゴム組成物。
【請求項３】
前記カーボンブラック（ｂ−１）のジブチルフタレート吸油量が、１００〜１１９ｍｌ／１００ｇである、請求項１又は２に記載のゴム組成物。
【請求項４】
前記カーボンブラック（ｂ−１）と前記カーボンブラック（ｂ−２）の含有量比（質量比）である、（ｂ−１）：（ｂ−２）が、１０：９０〜８０：２０である、請求項１〜３のいずれか１項に記載のゴム組成物。
【請求項５】
前記ジエン系重合体（Ａ）が、天然ゴム及びイソプレンゴムを合計して１５〜８５質量％、並びにブタジエンゴムを８５〜１５質量％からなる、請求項１〜４のいずれか１項に記載のゴム組成物。
【請求項６】
請求項１〜５のいずれか１項に記載のゴム組成物を用いてなるコンベアベルト。
【請求項７】
請求項６に記載のコンベアベルトを装着したベルトコンベア。
【発明の詳細な説明】
【技術分野】
【０００１】
本発明は、ゴム組成物、該ゴム組成物を用いて得られるコンベアベルト、及び該コンベアベルトを装着したベルトコンベアに関する。
【背景技術】
【０００２】
ベルトコンベアは、資材、食品などの種々の荷物を搬送する手段として利用されている。近年は、輸送量の増加及び輸送効率の向上のために大型化されたものが用いられるようになってきており、全長が数ｋｍに及ぶものも登場してきている。このため、より高い耐久性が求められると共に、消費電力の低減化が求められている。
該ベルトコンベアに装着するベルト（コンベアベルト）は、通常、中に補強材としての芯体を有し、該芯体の上側（コンベアベルトに使用した場合に外周となる面。）のカバーゴム（以下、「外周カバーゴム」と称する。）と内周（コンベアベルトに使用した場合の裏面。下側。）のカバーゴム（以下、「内周カバーゴム」と称する。）で挟んでなる。かかる外周カバーゴムとその裏面に位置する内周カバーゴムでは要求される物性が異なり、内周カバーゴムは、耐引裂き性のみならず、コンベアベルトと多数のローラとの接触によるエネルギーの損失を減らす、すなわち低ロス化して電力消費量を低減する必要がある。【０００３】
これまでに、特許文献１には、省エネルギーと耐久性を両立させるコンベアベルト用ゴム組成物として、（Ａ）ジエン系重合体１００質量部、及び（Ｂ）窒素吸着比表面積６０〜１００ｍ２／ｇ及びジブチルフタレート吸油量１１０ｍｌ／１００ｇ未満のカーボンブラック（ｂ−１）と、窒素吸着比表面積６０ｍ２／ｇ未満及びジブチルフタレート吸油量１１０ｍｌ／１００ｇ以上のカーボンブラック（ｂ−２）とを含有するカーボンブラック２５〜５５質量部を含有するコンベアベルト用ゴム組成物が開示されている。
また、特許文献２には、省電力性と耐屈曲疲労性に優れるゴム組成物として、天然ゴムとブタジエンゴムとを含むジエン系ゴムと、カーボンブラック１とカーボンブラック２とを含有し、前記天然ゴムの量が前記ジエン系ゴム中の４０〜９０質量％であり、前記ブタジエンゴムの量が前記ジエン系ゴム中の６０〜１０質量％であり、前記カーボンブラック１の窒素吸着比表面積が６０〜１００ｍ２／ｇであり、前記カーボンブラック１のジブチルフタレート吸油量が１２０ｃｍ３／１００ｇ以下であり、前記カーボンブラック２の窒素吸着比表面積が２０〜４０ｍ２／ｇであり、前記カーボンブラック２のジブチルフタレート吸油量が７０〜９５ｃｍ３／１００ｇ以下であり、前記カーボンブラック１と前記カーボンブラック２との合計量が、前記ジエン系ゴム１００質量部に対して、２５〜５０質量部である、ゴム組成物が開示されている。
【先行技術文献】
【特許文献】
【０００４】
【特許文献１】特開２０１３−１２２０１８号公報
【特許文献２】国際公開第２００５／１８２４９９号
【発明の概要】
【発明が解決しようとする課題】
【０００５】
特許文献１及び２に記載されたゴム組成物は、特に耐久性に優れるものの、コンベアベルトを圧延により成形する際の寸法安定性（以下、「圧延の寸法安定性」ともいう）が、昨今の高い要求品質を考慮すると十分ではなかった。
そこで、本発明の課題は、省エネルギー性と圧延の寸法安定性とを両立させ得るゴム組成物を提供すること、そして省エネルギー性と圧延の寸法安定性とが両立したコンベアベルトを提供すること、さらには、該コンベアベルトを装着したベルトコンベアを提供することにある。
【課題を解決するための手段】
【０００６】
本発明者らは、前記課題を解決するために鋭意研究を重ねた結果、ジエン系重合体と特定のカーボンブラック２種とを特定比率で含有するゴム組成物により、上記課題を解決し得ることを見出した。本発明は、かかる知見に基づいて完成したものである。【０００７】
すなわち、本発明は、以下の［１］〜［１０］に関する。
［１］  （Ａ）ジエン系重合体、及び、（Ｂ）窒素吸着比表面積が１００ｍ２／ｇを超え、かつジブチルフタレート吸油量が１００〜１４０ｍｌ／１００ｇであるカーボンブラック（ｂ−１）と、窒素吸着比表面積が６０ｍ２／ｇ未満であり、かつジブチルフタレート吸油量が１１０ｍｌ／１００ｇ以上であるカーボンブラック（ｂ−２）とを含有するカーボンブラックを含有し、（Ａ）ジエン系重合体１００質量部に対するカーボンブラック（ｂ−１）及びカーボンブラック（ｂ−２）の合計含有量が２５〜５５質量部である、ゴム組成物。
［２］  前記カーボンブラック（ｂ−１）の窒素吸着比表面積が、１００ｍ２／ｇを超え、かつ、１１６ｍ２／ｇ以下（好ましくは１０６〜１１６ｍ２／ｇ）である、［１］に記載のゴム組成物。
［３］  前記カーボンブラック（ｂ−１）のジブチルフタレート吸油量が、１００〜１１９ｍｌ／１００ｇ（好ましくは１０９〜１１９ｍｌ／１００ｇ）である、［１］又は［２］に記載のゴム組成物。
［４］  前記カーボンブラック（ｂ−２）の窒素吸着比表面積が、３０ｍ２／ｇ以上６０ｍ２／ｇ未満（好ましくは３５〜４５ｍ２／ｇ）である、［１］〜［３］のいずれか１つに記載のゴム組成物。
［５］  前記カーボンブラック（ｂ−２）のジブチルフタレート吸油量が、１１０〜１４０ｍｌ／１００ｇ（好ましくは１１６〜１２６ｍｌ／１００ｇ）である、［１］〜［４］のいずれか１つに記載のゴム組成物。
［６］  前記カーボンブラック（ｂ−１）と前記カーボンブラック（ｂ−２）の含有量比（質量比）である、（ｂ−１）：（ｂ−２）が、１０：９０〜８０：２０（好ましくは２０：８０〜６０：４０、より好ましくは３０：７０〜５０：５０）である、［１］〜［５］のいずれか１つに記載のゴム組成物。
［７］  ジエン系重合体（Ａ）が、天然ゴム及びイソプレンゴムを合計して１５〜８５質量％（好ましくは２０〜６０質量％、より好ましくは２５〜５５質量％）、並びにブタジエンゴムを８５〜１５質量％（好ましくは８０〜４０質量％、より好ましくは７５〜４５質量％）からなる、［１］〜［６］のいずれか１つに記載のゴム組成物。
［８］  ［１］〜［７］のいずれか１つに記載のゴム組成物を用いてなるコンベアベルト。
［９］  ［８］に記載のコンベアベルトを装着したベルトコンベア。
［１０］  ［１］〜［７］のいずれか１つに記載のゴム組成物のコンベアベルトへの使用。
【発明の効果】
【０００８】
本発明によれば、省エネルギー性と圧延の寸法安定性とを両立させ得るコンベアベルト用のゴム組成物、省エネルギー性と圧延の寸法安定性とが両立したコンベアベルト、及び該コンベアベルトを装着したベルトコンベアを提供することができる。
【発明を実施するための形態】
【０００９】
［ゴム組成物］
本発明のゴム組成物は、
（Ａ）ジエン系重合体、及び、
（Ｂ）窒素吸着比表面積が１００ｍ２／ｇを超え、かつジブチルフタレート吸油量が１００〜１４０ｍｌ／１００ｇであるカーボンブラック（ｂ−１）と、
窒素吸着比表面積が６０ｍ２／ｇ未満であり、かつジブチルフタレート吸油量が１１０ｍｌ／１００ｇ以上であるカーボンブラック（ｂ−２）とを含有するカーボンブラックを含有し、
（Ａ）ジエン系重合体１００質量部に対するカーボンブラック（ｂ−１）及びカーボンブラック（ｂ−２）の合計含有量が２５〜５５質量部である。
本発明のゴム組成物は、コンベアベルト用のゴム組成物として好適であり、該ゴム組成物を用いて得られるコンベアベルトは、省エネルギー性と圧延の寸法安定性とを両立しうる。
以下の説明において、数値範囲を示す「Ａ〜Ｂ」の記載は、端点であるＡ及びＢを含む数値範囲を示す。すなわち、「Ａ以上Ｂ以下」（Ａ＜Ｂである場合）、又は「Ａ以下Ｂ以上」（Ａ＞Ｂである場合）を意味する。
以下、本発明のゴム組成物をコンベアベルトに適用する場合を例に取って、説明する。
また、本発明のゴム組成物の成分について、以下に説明する。
【００１０】
（（Ａ）ジエン系重合体）
本発明のゴム組成物は、（Ａ）ジエン系重合体（以下、「（Ａ）成分」ともいう。）を含有する。
（Ａ）成分のジエン系重合体としては、例えば、天然ゴム（ＮＲ）、イソプレンゴム（ＩＲ）、ブタジエンゴム（ＢＲ）、スチレン−ブタジエンゴム（ＳＢＲ）、エチレン−プロピレンゴム（ＥＰＲ）、エチレン−プロピレン−ジエンゴム（ＥＰＤＭ）、ブチルゴム（ＩＩＲ）、ハロゲン化ブチルゴム、クロロプレンゴムなどが挙げられる。これらは１種を単独で使用してもよいし、２種以上を併用してもよい。本発明では、省エネルギー性と耐久性とを両立させる観点から、２種以上を併用することが好ましく、天然ゴム、イソプレンゴム及びブタジエンゴムから選択される少なくとも２種を併用することがより好ましく、天然ゴム及びブタジエンゴムから選択される少なくとも１つと、ブタジエンゴムとを併用することがさらに好ましく、天然ゴム又はイソプレンゴムと、ブタジエンゴムとを併用することが特に好ましい。
（Ａ）成分が、天然ゴム及びブタジエンゴムから選択される少なくとも１つ、並びにブタジエンゴムのみからなることが好ましく、天然ゴム又はブタジエンゴム、及びブタジエンゴムのみからなることがより好ましい。
【００１１】
また、（Ａ）成分は、省エネルギー性と耐久性とを両立させる観点から、天然ゴム及びイソプレンゴムを合計して１５〜８５質量％、並びにブタジエンゴム８５〜１５質量％からなることが好ましく、天然ゴム及びイソプレンゴムを合計して２０〜６０質量％並びにブタジエンゴムを８０〜４０質量％からなることがより好ましく、天然ゴム及びイソプレンゴムを合計して２５〜５５質量％並びにブタジエンゴムを７５〜４５質量％からなることがさらに好ましく、天然ゴム及びイソプレンゴムを合計して３０〜４５質量％並びにブタジエンゴムを７０〜５５質量％からなることが特に好ましい。
（Ａ）成分中の天然ゴム及びイソプレンゴムの合計含有量が１５質量％以上であると天然ゴム及びイソプレンゴムが（Ａ）成分の海島構造の海になることから、破壊特性が良好となる。一方、（Ａ）成分中のブタジエンゴムの含有量が少なくとも１５質量％であることにより、省エネルギー性が向上する。
【００１２】
なお、ブタジエンゴムとしては、省エネルギー性と耐久性とを両立させる観点から、ハイシスブタジエンゴムが好ましい。ハイシスブタジエンゴムとは、ＦＴ−ＩＲによる測定において、１，３−ブタジエン単位中のシス−１，４結合含有量が９０％以上９８％未満のハイシスブタジエンゴムのことである。ハイシスブタジエンゴムの１，３−ブタジエン単位中のシス−１，４結合含有量は、好ましくは９５％以上９８％未満である。ハイシスブタジエンゴムの製造方法に特に制限は無く、公知の方法によって製造することができる。例えば、ネオジウム系触媒を用いてブタジエンを重合することによって製造できる。ハイシスブタジエンゴムは市販されており、例えばＪＳＲ株式会社製の「ＢＲ０１」、「Ｔ７００」などを使用することもできる。
【００１３】
（（Ｂ）カーボンブラック）
本発明のゴム組成物は、（Ｂ）カーボンブラック（以下、「（Ｂ）成分」ともいう。）を含有する。
（Ｂ）成分であるカーボンブラックとしては、省エネルギー性と圧延の寸法安定性とを両立させる観点から、窒素吸着比表面積が１００ｍ２／ｇを超え、かつジブチルフタレート吸油量が１００〜１４０ｍｌ／１００ｇであるカーボンブラック（ｂ−１）（以下、「（ｂ−１）成分」ともいう。）と、窒素吸着比表面積が６０ｍ２／ｇ未満で、かつジブチルフタレート吸油量が１１０ｍｌ／１００ｇ以上であるカーボンブラック（ｂ−２）（以下、「（ｂ−２）成分」ともいう。）とを併用する。
なお、ジブチルフタレート吸油量を、以下「ＤＢＰ吸油量」ともいう。
【００１４】
本発明における（ｂ−１）成分のカーボンブラックは、圧延の寸法安定性の観点から、窒素吸着比表面積が１００ｍ２／ｇを超え、かつＤＢＰ吸油量が１００〜１４０ｍｌ／１００ｇであるという２つの条件を満たす。さらに、本発明における（ｂ−１）成分のカーボンブラックとしては、圧延の寸法安定性の観点から、窒素吸着比表面積が１００ｍ２／ｇを超え１１６ｍ２／ｇ以下であるとともに、ＤＢＰ吸油量が１００〜１１９ｍｌ／１００ｇであることが好ましく、また、窒素吸着比表面積が１０６〜１１６ｍ２／ｇであるとともにＤＢＰ吸油量が１０９〜１１９ｍｌ／１００ｇであることがより好ましい。
（ｂ−１）成分は、特に、粒径に対して表面積が大きいことから、粒径に対して表面積が小さいにカーボンブラックに比べ、加硫時にゴム成分とインターラクションしやすくなり、その結果、圧延による成形に際して寸法安定性が得られると推察される。
【００１５】
本発明における（ｂ−２）成分のカーボンブラックは、省エネルギー性の観点から、窒素吸着比表面積が６０ｍ２／ｇ未満で、かつＤＢＰ吸油量が１１０ｍｌ／１００ｇ以上であるという２つの条件を満たす。また、発明における（ｂ−２）成分のカーボンブラックとしては、窒素吸着比表面積が３０ｍ２／ｇ以上６０ｍ２／ｇ未満であるとともにＤＢＰ吸油量が１１０〜１４０ｍｌ／１００ｇであることが好ましく、また、窒素吸着比表面積が３５〜４５ｍ２／ｇであるとともにＤＢＰ吸油量が１１６〜１２６ｍｌ／１００ｇであることがより好ましい。
なお、本明細書において、カーボンブラックの窒素吸着比表面積及びＤＢＰ吸油量は、ＪＩＳ  Ｋ  ６２１７（１９９７）に準じて測定した値である。
【００１６】
（ｂ−１）成分と（ｂ−２）成分の含有比率［（ｂ−１）：（ｂ−２）］は、質量比で、好ましくは１０：９０〜８０：２０、より好ましくは２０：８０〜６０：４０、さらに好ましくは３０：７０〜５０：５０である。（ｂ−１）成分と（ｂ−２）成分との合計に対する（ｂ−１）成分の含有比率が１０質量％未満の場合には、圧延の寸法安定性が低下し、一方、（ｂ−２）成分の含有比率が２０質量％未満の場合には、省エネルギー性が不十分となる。
【００１７】
カーボンブラックとしては、ファーネス法、チャンネル法、アセチレン法、サーマル法などのいずれの方法で製造されたものであってもよく、特にファーネス法により製造されたものが好ましい。カーボンブラックとしては、具体的には、標準品種であるＳＡＦ、ＩＳＡＦ、ＨＡＦ、ＦＥＦ、ＧＰＦ、ＳＲＦ（以上、ゴム用ファーネス）、ＭＴカーボンブラック（熱分解カーボン）などが挙げられ、これらの中でもＩＳＡＦ、ＳＡＦ、ＦＥＦが好ましい。これらの中から、上記規定に合うカーボンブラックを適宜選択して用いればよい。
【００１８】
本発明のゴム組成物において、（ｂ−１）成分と（ｂ−２）成分との合計含有量は、（Ａ）成分１００質量部に対して２５〜５５質量部である。２５質量部未満であると、耐久性に乏しくなる。一方、５５質量部を超えると、耐久性に乏しくなり、省エネルギー性が不十分となる。同様の観点から、（ｂ−１）成分と（ｂ−２）成分との合計含有量は（Ａ）成分１００質量部に対して、好ましくは２５〜５０質量部、より好ましくは３０〜５０質量部、さらに好ましくは３５〜５０質量部である。
【００１９】
本発明のゴム組成物は、本発明の効果を著しく損なわない範囲で、上記（ｂ−１）成分及び（ｂ−２）成分に該当しないカーボンブラック（ｂ−３）（以下、「（ｂ−３）成分」ともいう。）を含有していてもよい。該（ｂ−３）成分を含有している場合、その含有量は、（Ａ）成分１００質量部に対して、好ましくは１０質量部以下、より好ましくは５質量部以下、さらに好ましくは３質量部以下、特に好ましくは１質量部以下であり、最も好ましくは含有しないことである。
また、（Ｂ）成分中の（ｂ−３）成分の含有量は、好ましくは３０質量％以下、より好ましくは１５質量％以下、さらに好ましくは５質量％以下、よりさらに好ましくは含有しないことである。
【００２０】
（その他の成分）
本発明のゴム組成物には、本発明の効果を著しく損なわない範囲で、さらにその他の添加剤を加えてもよい。かかる添加剤としては、通常、コンベアベルトのカバーゴムに含有されるものであれば特に制限は無い。該添加剤としては、例えば、ステアリン酸等の脂肪酸、酸化亜鉛（亜鉛華）、老化防止剤、硫黄、加硫促進剤、加硫遅延剤（スコーチ防止剤）、オイル、樹脂、ワックス、シリカ、シリカカップリング剤、しゃく解剤、オゾン亀裂防止剤、抗酸化剤、クレー、炭酸カルシウムなどが挙げられる。これらは、市販品を使用できる。
【００２１】
脂肪酸を使用する場合、その使用量は、（Ａ）成分１００質量部に対して、０．１〜１０質量部が好ましく、１〜５質量部がより好ましい。
酸化亜鉛を使用する場合、その使用量は、（Ａ）成分１００質量部に対して、０．５〜１０質量部が好ましく、１〜５質量部がより好ましい。
老化防止剤としては、公知の老化防止剤を選択し用いることができる。例えば、Ｎ−フェニル−Ｎ’−（１，３−ジメチルブチル）−ｐ−フェニレンジアミン（６Ｃ）やＮ−フェニル−Ｎ’−イソプロピル−ｐ−フェニレンジアミン（３Ｃ）、２，２，４−トリメチル−１，２−ジヒドロキノリン重合物（ＲＤ）などが挙げられる。老化防止剤は１種単独で使用してもよく、２種以上を併用してもよい。老化防止剤を使用する場合、その使用量は、（Ａ）成分１００質量部に対して、０．１〜１０質量部が好ましく、０．５〜５質量部がより好ましく、１〜５質量部がさらに好ましい。
【００２２】
硫黄を使用する場合、その使用量は、（Ａ）成分１００質量部に対して、硫黄分として０．５〜１０質量部が好ましく、０．５〜４質量部がより好ましい。
加硫促進剤としては、特に限定されるものではないが、例えば、２−メルカプトベンゾチアゾール（Ｍ）、ジベンゾチアジルジスルフィド（ＤＭ）、Ｎ−シクロヘキシル−２−ベンゾチアジルスルフェンアミド（ＣＺ）等のチアゾール系、あるいはジフェニルグアニジン（ＤＰＧ）等のグアニジン系の加硫促進剤等を挙げることができる。加硫促進剤は１種単独で使用してもよく、２種以上を併用してもよい。加硫促進剤を使用する場合、その使用量は、（Ａ）成分１００質量部に対して、０．１〜５質量部が好ましく、より好ましくは０．１〜２質量部である。
その他の添加剤の添加量も、本発明の目的が損なわれない範囲で当業者が適宜選択できる。
【００２３】
（Ａ）成分及び（Ｂ）成分と、適宜必要な添加剤とを混練することにより、本発明のゴム組成物が得られる。混練方法は、当業者が通常実施する方法に従えばよい。例えば、硫黄、加硫促進剤以外の全成分を、バンバリーミキサー、ブラベンダー、ニーダー、高剪断型ミキサーなどの混合機を用いて８０〜２００℃（好ましくは１００〜１８０℃）で混練（Ａ練り）した後、硫黄、加硫促進剤を添加（Ｂ練り）して混練ロール機などで８０〜２００℃（好ましくは１００〜１８０℃）で混練する方法や、全成分を一度に前記混合機によって８０〜２００℃（好ましくは１００〜１８０℃）で混練する方法が挙げられる。
【００２４】
こうして得られるゴム組成物を加熱金型によって成形することにより、本発明のコンベアベルト（外周カバーゴム又は内周カバーゴム）を得ることができる。通常、外周カバーゴムと内周カバーゴムとが、補強材である芯体を挟んで一つのコンベアベルトとなり、ベルトコンベアに装着される。
本発明のコンベアベルト用ゴム組成物は、省エネルギー性と圧延時の寸法安定性とを併せ持つため、コンベアベルトの、特に内周カバーゴムとして有用である。
【実施例】
【００２５】
次に、本発明を実施例によりさらに詳細に説明するが、本発明はこれらの例によって何ら限定されるものではない。なお、以下の記載中、特別に記載がない場合、「％」及び「部」の表示はすべて「質量％」及び「質量部」を表す。また、表中の添加量の記載は、いずれも「質量部」である。
また、表１の各例で得られたコンベアベルト用ゴム組成物を用い、以下に示す方法に従って圧延時の寸法安定性及び省エネルギー性を評価した。【００２６】
（ゴム寸法安定率）
表１の各例で得られたゴム組成物を、圧延ロールを用いてシート状に圧延した。圧延中、ロールに巻きついたゴムシートの長辺長さと、ロールから切り出した後、ミル収縮後のゴムシート長辺長さとを、それぞれ測定した。下記式から長辺側のゴムシート寸法安定率を求めた。寸法安定率は、値が大きい方が圧延時の寸法安定性が良好であることを示す。
ゴム寸法安定率（％）＝｛圧延後の長辺長さ／圧延中の長辺長さ｝×１００
（省エネルギー性−低ロス性）
表１の各例で得られたコンベアベルト用ゴム組成物から、縦４０ｍｍ、横５ｍｍ、厚さ２ｍｍのシートを作製した。かかるシートを用い、粘弾性スペクトロメーター（株式会社東洋精機製作所製）により、チャック間距離１０ｍｍ、動的歪２％、周波数１０Ｈｚの測定条件にて、動的粘弾性測定を行ない、２０℃における損失正接（ｔａｎδ）を測定した。動的弾性率をＥ’（Ｎ／ｍｍ）としたとき、ｔａｎδ／Ｅ’０．３２（ロスインデックス）を求めることにより、低ロス性の指標とした。ロスインデックスが小さい方が、低ロス性であり、省エネルギー性に優れていることを示す。【００２７】
実施例１〜９及び比較例１〜４
表１に示した配合量（単位：質量部）で硫黄及び加硫促進剤を除く各成分をバンバリーミキサーにて混練（Ａ練り）し、引き続き硫黄及び加硫促進剤を添加して混合（Ｂ練り）することによりコンベアベルト用ゴム組成物を得、該ゴム組成物を金型温度１６０℃、１５分で加硫することにより、コンベアベルトに用いるカバーゴムを得た。得られたカバーゴムの耐久性及び省エネルギー性を評価した。結果を表１に示す。【００２８】
【表１】
2018012325.tif 000002
【００２９】
以下に、表１中の各成分について詳細に説明する。
１）天然ゴム、グレード；ＲＳＳ−３号
２）ブタジエンゴム（１，３−ブタジエン単位中のシス−１，４結合量が、９７％である。）、「ＢＲ１５０Ｌ」（商品名）、宇部興産株式会社製
３）「ショウブラック  Ｎ２２０」（商品名）（ＩＳＡＦ）、キャボットジャパン株式会社製、窒素吸着比表面積１１１ｍ２／ｇ及びジブチルフタレート吸油量１１５ｍｌ／１００ｇ、（ｂ−１）成分
４）「Ｖｕｌｃａｎ  １０Ｈ」（商品名）（ＳＡＦ）、キャボットジャパン株式会社製、窒素吸着比表面積１４６ｍ２／ｇ及びジブチルフタレート吸油量１２７ｍｌ／１００ｇ、（ｂ−１）成分
５）「ショウブラック  Ｎ５５０」（商品名）（ＦＥＦ）、キャボットジャパン株式会社製、窒素吸着比表面積４２ｍ２／ｇ及びジブチルフタレート吸油量１１５ｍｌ／１００ｇ、（ｂ−２）成分
６）ショウブラック  Ｎ３３０（ＨＡＦ）、キャボットジャパン株式会社製、窒素吸着比表面積８２ｍ２／ｇ及びジブチルフタレート吸油量１０２ｍｌ／１００ｇ、（ｂ−１）成分でも（ｂ−２）成分でもない。
７）ステアリン酸３００（商品名）、新日本理化株式会社製
８）亜鉛華、東邦亜鉛株式会社製
９）「ノンフレックスＲＤ」（商品名）、２，２，４−トリメチル−１，２−ジヒドロキノリン重合体、精工化学株式会社製
１０）「６０％不溶性硫黄」（商品名）、日本乾溜工業株式会社製
１１）「バルノック  ＰＭ」（商品名）、ｍ−フェニレンジマレイミド（加硫剤）、大内新興化学工業株式会社製
１２）「ノクセラーＮＳ−Ｐ」（商品名）、Ｎ−ｔ−ブチル−２−ベンゾチアゾリルスルフェンアミド、大内新興化学工業株式会社製【００３０】
表１より、本発明のベルトコンベア用ゴム組成物の場合には、省エネルギー性と圧延の寸法安定性が両立していることがわかる。
一方、比較例１及び３のように、（Ｂ）成分として（ｂ−１）成分のみしか含有していない場合、そして比較例２及び４のように、（Ｂ）成分として（ｂ−２）成分のみしか含有していない場合には、省エネルギー性が不十分であった。
【産業上の利用可能性】
【００３１】
本発明のゴム組成物は、省エネルギー性と圧延の寸法安定性が共に優れているため、コンベアベルト、特にコンベアベルトの内周カバーゴムに利用可能である。
【国際調査報告】
2018012325.tif 000003
2018012325.tif 000004
2018012325.tif 000005
2018012325.tif 000006